(57)【要約】  本発明は、熱成形可能なポリウレタンフォームを導入し、これをライニング材料に接着させることからなる複合部品の製造方法であって、用いる接着剤が水溶液と接触して硬化する湿気硬化型ポリウレタン接着剤触媒であるものに関する。本発明はまた、このような方法で得られる複合部品とその複合部品の車両中での、特に天井内張りとしての利用に関する。【選択図】なし【特許請求の範囲】
【請求項１】
熱成形可能な硬質ポリウレタンフォームとライニング材料から複合部品を製造する方法であって、熱成形可能なポリウレタンフォームを導入し、これをライニング材料に接着させることからなり、用いる接着剤が触媒水溶液と接触して硬化する湿気硬化型ポリウレタン接着剤である方法。
【請求項２】
上記触媒水溶液がアルカリ金属ケイ酸塩水溶液である請求項１に記載の方法。
【請求項３】
用いるアルカリ金属ケイ酸塩がケイ酸ナトリウムである請求項２に記載の方法。
【請求項４】
上記アルカリ金属ケイ酸水塩溶液が０．１〜８０重量％のアルカリ金属ケイ酸塩を含む請求項２または３に記載の方法。
【請求項５】
用いる触媒水溶液が金属カルボキシレート及び／又はアミン系触媒の水溶液である請求項１〜３のいずれか一項に記載の方法。
【請求項６】
上記金属カルボキシレート及び／又はアミン系触媒の触媒水溶液中の濃度が０．１〜２５重量％である請求項１に記載の方法。
【請求項７】
上記触媒水溶液が、１０〜１５０ｇ／ｍ2−熱成形可能な硬質ポリウレタンフォームの量で塗布される請求項１〜６のいずれか一項に記載の方法。
【請求項８】
上記湿気硬化型ポリウレタン接着剤が、湿気硬化型ポリウレタン接着剤の総重量に対して少なくとも８０重量％の、化学量論的に過剰の芳香族イソシアネートを、少なくとも二個のイソシアネート反応性基を有する比較的高分子量の化合物と、必要なら一個のみのイソシアネート反応性基をもつ化合物と、さらに必要なら鎖延長剤及び／又は架橋剤とを混合させて得られるイソシアネート末端プレポリマーを含む請求項１〜７のいずれか一項に記載の方法。
【請求項９】
上記イソシアネート末端プレポリマーのＮＣＯ含量が５〜３０重量％である請求項８に記載の方法。
【請求項１０】
上記接着剤の硬化に、アルカリ金属ケイ酸塩水溶液以外の触媒が使われない請求項２〜４のいずれか一項に記載の方法。
【請求項１１】
上記湿気硬化型ポリウレタン接着剤が、２０〜３００ｇ／ｍ2−熱成形可能な硬質ポリウレタンフォームの量で使用される請求項１〜１０のいずれか一項に記載の方法。
【請求項１２】
上記熱成形可能なポリウレタンフォームと上記ライニング材料と上記湿気硬化型ポリウレタン接着剤が、金型温度が６０〜１８０℃である金型中で貼り付けられる請求項１〜１１のいずれか一項に記載の方法。
【請求項１３】
請求項１〜１１のいずれか一項に記載の方法で得られる複合部品。
【請求項１４】
請求項１３に記載の複合部品の車両中での利用。
【発明の詳細な説明】
【技術分野】
【０００１】
本発明は、成形可能な硬質ポリウレタンフォームを導入し、それをライニング材料に接着させることからなる複合部品の製造方法であって、用いる接着剤が触媒水溶液と接触して硬化する湿気硬化型ポリウレタン接着剤である製造方法に関する。本発明はまた、このような方法で得られる複合部品とその複合部品の車両中での、特に天井内張りとしての利用に関する。
【背景技術】
【０００２】
塑性変形可能な硬質ポリウレタンフォーム（以下、熱成形可能な硬質ポリウレタンフォームとも呼ぶ）とその自動車の内装としての利用は既知であり、例えば、“Ｋｕｎｓｔｓｔｏｆｆｈａｎｄｂｕｃｈ，  Ｖｏｌｕｍｅ  ７，  Ｐｏｌｙｕｒｅｔｈａｎｅ”，  Ｃａｒｌ  Ｈａｎｓｅｒ  Ｖｅｒｌａｇ，  ３ｒｄ  ｅｄｉｔｉｏｎ  １９９３，  ｓｅｃｔｉｏｎ  ６．５．４．１に記載されている。本用途では、内装材の製造のために、この塑性変形可能な硬質ポリウレタンフォームが、その形成工程中でまたは形成後に、金型内で塑性変形されてライニング材料と張り合わされる。用いるライニング材料は、例えばガラス繊維マットなどの強化材及び／又は不織布などの装飾材料である。塑性変形中またはその後で、これらのライニング材料が、接着剤で通常ポリウレタン系接着剤で硬質ポリウレタンフォームに接着させられる。この大きな利点は、ライニング材料との積層が、塑性変形とともに一工程で行うことができることである。この種の塑性変形可能な硬質ポリウレタンフォームと、これらの熱成形可能な硬質ポリウレタンフォームのライニング材料との積層方法は、例えばＥＰ４３７７８７やＤＥ４３３３７９５に記載されている。
【０００３】
通常、ポリウレタ系の接着剤が硬質ポリウレタンフォームとライニング材料との接着的結合に用いられる。特に湿気硬化型一成分系接着剤が、特に好ましい。その場合、未圧縮の硬質発泡体にこれらの接着剤を塗布し、この発泡体に水を噴霧して、ライニング材料と貼り合わせ、この積層物を金型中で高温で圧縮する。
【０００４】
用いる湿気硬化型一成分系接着剤は、好ましくは触媒を含有するイソシアネート末端ポリウレタンプレポリマーである。例えばＥＰ４６４４８３に記載のように、この種の湿気硬化型一成分系接着剤は、スズ系触媒または第三級アミン系触媒を含む。このような接着剤の一つの欠点は、貯蔵安定性が悪く、しばしば加工寿命が短いことである。また、有機スズ化合物は毒性的に有害である。
【０００５】
ＷＯ２００４／０３３５１９には、ビスマス系触媒を含む湿気硬化型ポリウレタン組成物が記載されている。ビスマス化合物は有機スズ化合物より毒性が低いが、ビスマス触媒の湿気硬化型塑性物も貯蔵安定性が低く加工寿命が短い。また、アミン系触媒やスズ系触媒、ビスマス系触媒を使用すると、閉鎖空間中に、例えば自動車の客室中に悪臭となる物質を発生させることとなる。
【０００６】
自動車内部に設けられ、通常天井領域の装備品（天井内張りと呼ばれる）として用いられる塑性変形可能な硬質ポリウレタンフォームに求められる要件は、多岐にわたる。これらには一定の剛性が求められ、臭気となるいかなる有害物質も放出してはならない。天井内張りの特に重要な機能は、その音響効果への寄与である。特に重要な仕事は、空気騒音の低下である。これらの天井内張り特性の品質は、用いる塑性変形可能な硬質ポリウレタンフォームの特性と用いる接着剤とに極めて多く依存している。空気騒音をよく吸収するためには、空気透過性の優れた天井内張りが望ましい。
【発明の概要】
【発明が解決しようとする課題】
【０００７】
したがって、本発明の目的は、熱成形可能な硬質ポリウレタンフォームとライニング材料と接着剤とからなる複合部品の製造方法であって、この接着剤が毒物学的に有害な触媒をほとんどあるいはまったく使用せずに硬化され、長期の保管及び加工寿命を有し、臭気発生レベルが低く最終製品の部品の悪臭の低下に寄与するものである製造方法を提供する。本発明のもう一つの目的は、すばらしい音響型特性をもち、客車中で悪臭問題を引き起こすことのない自動車用の装備品、特に天井内張りを提供することである。
【課題を解決するための手段】
【０００８】
本発明の目的は、熱成形可能なポリウレタンフォームを導入し、それをライニング材料に接着させることからなる複合部品の製造方法であって、用いる接着剤が、触媒水溶液と接触して硬化する湿気硬化型ポリウレタン接着剤である製造方法により達成された。
【０００９】
この場合、用いるライニング材料は、熱成形可能な硬質ポリウレタンフォームをライニングするのに用いられる通常の材料であることが好ましい。これらの材料としては、ガラス繊維マットや、軟質発泡層、織布や編布、不織布などの織物、またこれら既存のライニング材料の組み合わせがあげられる。
【００１０】
熱成形可能な硬質ポリウレタンフォームとして、いずれの既存の熱成形可能な硬質ポリウレタンフォームを用いることもできる。この種の硬質ポリウレタンフォームは、例えばＥＰ４３７７８７やＤＥ４３３３７９５、ＤＥ１０２００４０６２５４０に記載されている。これらは、好ましくは開放気孔であり、好ましくは臭気形成につながる物質を放出しない。ある一つの好ましい実施様態においては、本発明の熱成形可能な硬質ポリウレタンフォームは、ａ）有機ポリイソシアネートと、ｂ）ｂ１）ヒドロキシル価が１５０〜６５０であり、第一級ヒドロキシル基の比率が７０％を超える２〜４官能性ポリオキシアルキレンポリオールとｂ２）ヒドロキシル価が２５〜４０で、第一級ヒドロキシル基の比率が７０％を超える２〜３官能性ポリオキシアルキレンポリオールとからなるポリエーテルオールと、必要ならｃ）鎖延長剤及び／又は架橋剤、ｄ）発泡剤、ｅ）触媒、また、必要ならｆ）助剤や添加物とを、混合して反応混合物とし、この反応混合物を反応させて製造される。
【００１１】
本発明の熱成形可能な硬質ポリウレタンフォームは、好ましくは金型温度が８０〜１６０℃で、より好ましくは１００〜１５０℃で塑性変形可能である。用いる成分ａ）〜ｆ）は、ポリウレタン化学では既知の既存の成分である。ポリオキシアルキレンポリオールｂ１）は、好ましくは少なくとも３０重量％の、より好ましくは少なくとも５０重量％のエチレンオキシドを含む。ポリオキシアルキレンポリオールｂ２）は、好ましくは少なくとも５０重量％の、より好ましくは少なくとも８０重量％のプロピレンオキシドを含む。
【００１２】
上記のポリオキシアルキレンポリオールｂ１）とｂ２）に加えて、他のポリエーテルオールやポリエステルオールなどの他のポリヒドロキシ化合物、またはポリチオールまたはポリアミンなどの他のイソシアネート反応性化合物を使用することもできる。成分ｂ）の総重量に対する化合物ｂ１）とｂ２）の重量比率は、好ましくは少なくとも５０重量％であり、より好ましくは少なくとも７０重量％、特に少なくとも８０重量％である。ポリオキシアルキレンポリオールｂ１）とｂ２）の比は、好ましくは０．８：１〜１．５：１である。
【００１３】
熱成形可能な硬質ポリウレタンフォーム製造用の鎖延長剤及び／又は架橋剤ｃ）として、ジプロピレングリコール及び／又はトリプロピレングリコールを用いることが好ましい。
【００１４】
本発明の湿気硬化型ポリウレタン接着剤は、イソシアネート基を有するプレポリマーを含む混合物であり、またはイソシアネート基を有するプレポリマーそのもの、あるいは少なくとも５０重量％の、好ましくは少なくとも重量８０％、特に少なくとも９５重量％のイソシアネート基を有するプレポリマーの混合物である。また、本発明の湿気硬化型ポリウレタン接着剤は、ポリウレタン化学でよく使用される表面活性物質、ジグリコールビスクロロホルメートまたは正リン酸などの阻害剤、可塑剤、砂やカオリン、チョーク、硫酸バリウム、二酸化ケイ素などの無機充填剤、酸化安定剤、染顔料、例えば加水分解や光、熱または変色に対する安定剤、有機及び／又は無機充填剤、乳化剤、難燃剤、老化防止剤、接着促進剤、強化剤、また触媒などの他の添加物を含んでいてもよい。本発明の湿気硬化型ポリウレタン接着剤の、２５℃でＤＩＮ５３０１８により求めた粘度は、好ましくは５００〜５０００ｍＰａｓの範囲にあり、より好ましくは１０００〜３０００ｍＰａｓにある。
【００１５】
本発明においては、イソシアネート基を有するプレポリマーは、ポリイソシアネートと、少なくとも二個のイソシアネート反応性基をもつ比較的高分子量の化合物と、必要に応じて一個のイソシアネート反応性基をもつ化合物と、さらに必要に応じて、鎖延長剤及び／又は架橋剤との反応生成物であり、その中でポリイソシアネートが過剰に使用されているものと理解される。
【００１６】
イソシアネート基を有するプレポリマーの製造に使用できるポリイソシアネートは、
すべての先行技術の脂肪族、環状脂肪族あるいは芳香族の二官能性または多官能性イソシアネートであり、またこれらのいずれか所望の混合物である。芳香族二官能性または多官能性イソシアネートの使用が好ましい。例としては、４，４’−、２，４’−、および２，２’−ジフェニルメタンジイソシアネート、モノマー状のジフェニルメタンジイソシアネートとジフェニルメタンジイソシアネートの高級多環同族体（重合型のＭＤＩ）の混合物、テトラメチレンジイソシアネート、ヘキサメチレンジイソシアネート（ＨＤＩ）、イソホロンジイソシアネート（ＩＰＤＩ）、１，５−ナフタレンジイソシアネート（ＮＤＩ）、２，４，６−トルエントリイソシアネート、２，４−および２，６−トルエンジイソシアネート（ＴＤＩ）、またはこれらの混合物があげられる。
【００１７】
２，４−トルエンジイソシアネートと、２，６−トルエンジイソシアネート、２，４’−ジフェニルメタンジイソシアネート、４，４’−ジフェニルメタンジイソシアネートとジフェニルメタンジイソシアネートの高級多環同族体（重合型のＭＤＩ）、これらのイソシアネートの混合物の使用が特に好ましく、２，４’−ジフェニルメタンジイソシアネートと４，４’−ジフェニルメタンジイソシアネートの混合物をポリイソシアネート（ａ）として使用することがさらに好ましい。
【００１８】
少なくとも二個のイソシアネート反応性基を有する比較的高分子量のイソシアネート反応性化合物として、イソシアネート基に対して反応性の少なくとも二個の基をもつ化合物のすべてを、イソシアネート基を有するプレポリマーの製造に使用することができる。これらの化合物の分子量は少なくとも４００ｇ／ｍｏｌである。ポリエステルオール、ポリエーテルオール、または例えばポリエステルをアルコキシ化して得られるポリエーテル−ポリエステルオールの使用が好ましい。
【００１９】
ポリエーテルオールは、既知のプロセスで製造可能であり、例えば一種以上の、アルキレン基中に２〜４個の炭素原子を有するアルキレンオキシドから、アルカリ金属水酸化物またはアルカリ金属アルコキシドを触媒とし、少なくとも一種の、２〜５個の、好ましくは２〜４個、より好ましくは２〜３個、特に２個の反応性の水素原子を結合状態で有する開始剤分子を添加して行うアニオン重合で、あるいは五塩化アンチモンまたは三フッ化ホウ素エーテラートなどのルイス酸を用いるカチオン重合で製造できる。さらに触媒として、ＤＭＣ触媒とよばれる多金属シアン化物化合物を使用することもできる。好適なアルキレンオキシドの例としては、テトラヒドロフラン、１，３−プロピレンオキシド、１，２−及び／又は２，３−ブチレンオキシドがあげられ、エチレンオキシドと１，２−プロピレンオキシドがより好ましい。これらのアルキレンオキシドは、単独で用いてもよいし、交互に連続して、あるいは混合物として用いてもよい。１，２−プロピレンオキシド、エチレンオキシド、または１，２−プロピレンオキシドとエチレンオキシドの混合物の使用が好ましい。
【００２０】
可能な開始剤分子としては、水、またはエチレングリコールや１，２−または１，３−プロパンジオール、ジエチレングリコール、ジプロピレングリコール、１，４−ブタンジオール、グリセロール、トリメチロールプロパンなどの二価及び三価アルコールが好ましい。
【００２１】
好ましいポリエーテルポリオールの、より好ましくはポリオキシプロピレンポリオールまたはポリオキシプロピレン−ポリオキシエチレンポリオールの、官能価は２〜５であり、より好ましくは２〜３であり、分子量は４００〜９０００、好ましくは１０００〜６０００、より好ましくは１５００〜５０００、特に２０００〜４０００ｇ／ｍｏｌである。ポリエーテルポリオールとして、重量平均分子量が１５００〜２５００ｇ／ｍｏｌのポリプロピレングリコールを使用することが特に好ましい。
【００２２】
少なくとも二個のイソシアネート基反応性の基をもつ比較的高分子量の化合物に加えて、一個のみのイソシアネート反応性基を有する化合物を用いることができる。これらは、好ましくは単官能性開始剤分子、例えばエチレングリコールモノメチルエーテルから出発して、上述のポリエーテルオールと同様にして得られるポリエーテルモノオールである。ポリエーテルモノオールの分子量は１００〜１０００ｇ／ｍｏｌであることが好ましい。ポリエーテルモノオールを使用する場合、ポリエーテルモノオールとポリエーテルポリオールの重量比は、１：３０〜４：１であることが好ましい。
【００２３】
イソシアネート基を有するプレポリマーの製造に、必要に応じて鎖延長剤及び／又は架橋剤を使用することもできる。これらの鎖延長剤及び／又は架橋剤は、上記ポリオールの添加の前に、添加中に、あるいは添加後に添加できる。用いる鎖延長剤及び／又は架橋剤は、分子量が好ましくは４００ｇ／ｍｏｌ未満、より好ましくは６０〜３５０ｇ／ｍｏｌである物質であり、鎖延長剤は二個のイソシアネート反応性水素原子を有し、架橋剤は３個のイソシアネート反応性水素原子を有する。これらの化合物は、単独でも用いても混合物の形で用いてもよい。鎖延長剤を用いる場合は、１，３−および１，２−プロパンジオールや、ジプロピレングリコール、トリプロピレングリコール、１，３−ブタンジオールが特に好ましい。
【００２４】
鎖延長剤、架橋剤、またはこれらの混合物を使用する場合、ポリイソシアネートと比較的高分子量のイソシアネート反応性化合物と鎖延長剤及び／又は架橋剤の重量に対して、１〜６０％の重量量で、好ましくは１．５〜５０重量％、特に２〜４０重量％の量で使用することが好ましい。
【００２５】
上記のイソシアネートプレポリマーは、上述のポリイソシアネートを過剰で、例えば３０〜１００℃の温度で、好ましくは約８０℃で、少なくとも二個のイソシアネート反応性基を有する比較的高分子量の化合物と、また必要に応じて一個のイソシアネート反応性基を有する化合物と、また必要に応じて鎖延長剤及び／又は架橋剤と反応させて得ることができる。ポリイソシアネートと、少なくとも二個のイソシアネート反応性基を有する比較的高分子量の化合物と、必要なら一個のイソシアネート反応性基を有する化合物と、また必要なら鎖延長剤及び／又は架橋剤は、相互に、イソシアネート基とイソシアネート反応性基の比が１．５：１〜１５：１で、好ましくは１．８：１〜８：１で混合される。少なくとも二個のイソシアネート反応性基を有する比較的高分子量の化合物と、必要なら一個のイソシアネート反応性基を有する化合物と、また必要なら鎖延長剤及び／又は架橋剤を相互に、得られるプレポリマーのＮＣＯ含量が、得られるイソシアネートプレポリマーの総重量に対して重量比で５〜３０％の範囲、特に１０〜２５％に範囲となるような比率で混合してこのポリイソシアネートプレポリマーを製造することが特に好ましい。次いで、好ましくは薄膜蒸留により揮発性イソシアネートを分離することが好ましい。この場合、このイソシアネートプレポリマーの粘度は、２５℃で１００〜５０００ｍＰａｓであることが好ましい。トルエンジイソシアネート系の本発明のイソシアネートプレポリマーの粘度は、通常５００〜３０００ｍＰａｓであり、ジフェニルメタンジイソシアネート系の本発明のイソシアネートプレポリマーの粘度は、通常６００〜３０００ｍＰａｓである。いずれの場合も２５℃の粘度である。これらのイソシアネートプレポリマーの平均イソシアネート官能価は、好ましくは２．０〜２．９であり、より好ましくは２．１〜２．６である。
【００２６】
この湿気硬化型ポリウレタン接着剤は触媒を含んでいてもよい。これらの触媒としては、例えば、２，３−ジメチル−３，４，５，６−テトラヒドロ−ピリミジンなどのアミジンや、トリエチルアミンやトリブチルアミン、ジメチルベンジルアミン、Ｎ−メチル−、Ｎ−エチル−、Ｎ−シクロヘキシルモルホリン、Ｎ，Ｎ，Ｎ’，Ｎ’−テトラメチルエチレンジアミン、Ｎ，Ｎ，Ｎ’，Ｎ’−テトラメチルブタンジアミン、Ｎ，Ｎ，Ｎ’，Ｎ’−テトラメチルヘキサンジアミン、ペンタメチルジエチレントリアミン、テトラメチルジアミノエチルエーテル、ビス（ジメチルアミノ−プロピル）尿素、ジメチルピペラジン、１，２−ジメチルイミダゾール、１−アザビシクロ［３．３．０］オクタンなどの第三級アミンがあげられ、１，４−ジアザビシクロ［２．２．２］オクタンや、トリエタノールアミンやトリイソプロパノールアミン、Ｎ−メチル−およびＮ−エチル−ジエタノールアミン、ジメチルエタノールアミンなどのアルカノールアミン化合物が好ましい。さらに可能な触媒は、有機金属化合物であり、好ましくは有機カルボン酸のスズ（ＩＩ）塩、例えば酢酸スズ（ＩＩ）やオクタン酸スズ（ＩＩ）、エチルヘキサン酸スズ（ＩＩ）、ラウリン酸スズ（ＩＩ）などの有機スズ化合物；ジブチル錫ジアセテートやジブチル錫ジラウレート、ジブチル錫マレエート、ジオクチル錫ジアセテートなどの有機カルボン酸のジブチル錫（ＩＶ）塩；ネオデカン酸ビスマス（ＩＩＩ）や２−エチルヘキサン酸ビスマス、オクタン酸ビスマスなどのカルボン酸ビスマス、またはこれらの混合物である。これらの有機金属化合物は単独で用いてもよいし、塩基性アミンと組み合わせて用いてもよい。
【００２７】
イソシアネート基を有するプレポリマーの重量に対して２重量％未満の量で、より好ましくは１重量％未満の量で触媒又は触媒混合物を使用することが好ましく、特に触媒または触媒混合物を使用しないことが好ましい。
【００２８】
本発明の複合部品の製造において、熱成形可能な硬質ポリウレタンフォームの１ｍ2当り２０〜３００ｇの、より好ましくは５０〜２００ｇの湿気硬化型ポリウレタン接着剤を使用することが好ましい。
【００２９】
この湿気硬化型ポリウレタン接着剤は、触媒水溶液と接触して硬化する。この触媒水溶液には、アルカリ金属ケイ酸塩水溶液、金属カルボキシレート水溶液、アミン系触媒水溶液、およびこれらの混合物が含まれる。特に、湿気硬化型ポリウレタン接着剤が触媒を含む場合、この触媒水溶液は非常に少量の触媒を含むか、まったく含まなくてもよく、この場合に水のみからなっていてもよい。しかし、この実施様態はあまり好ましくない。
【００３０】
使用可能なアルカリ金属水溶液は、既知の市販の、一般式Ｍ2Ｏ・ＳｉＯ2の、通常「水ガラス」とよばれるアルカリ金属ケイ酸塩の水溶液であり、式中のＭはアルカリ金属で、Ｍ2Ｏ：ＳｉＯ2比率は変動可能である。用いるアルカリ金属がナトリウムであることが好ましい。異なるアルカリ金属ケイ酸塩の混合物の使用も可能であり、その例としては、ケイ酸ナトリウムとケイ酸カリウムの混合物で、Ｎａ2Ｏ：Ｋ2Ｏ比率が好ましくは９９．５：０．５〜２５：７５であるものがあげられる。このＭ2Ｏ：ＳｉＯ2のモル比率は、通常の範囲で変動可能であり、通常４〜０．２であり、好ましくは１．５〜３である。好ましいケイ酸ナトリウムを使用する場合、Ｎａ2Ｏ：ＳｉＯ2の重量比は、例えば１：１．６〜１：４内で変動し、好ましくは１：２〜１：３．５で、特に１：２〜１：３．３で変動する。
【００３１】
アルカリ金属ケイ酸塩の水溶液中での濃度は、粘度または望ましい水分率などの特定の要件に応じて決定できるが、水溶液中のアルカリ金属ケイ酸塩濃度は、通常は０．０１〜８０重量％であり、好ましくは０．１〜８０重量％、より好ましくは１０〜５０重量％、特に１５〜３５重量％である。なお、飽和していないアルカリ金属ケイ酸塩溶液を使用することが好ましい。このような溶液は、飽和アルカリ金属ケイ酸塩溶液に水を加えて得られる。
【００３２】
金属カルボキシレートの水溶液として、一般式（ＲＣＯＯ）xＭｅで表される触媒活性な金属カルボン酸塩の水溶液を使用することができる。式中、Ｒは、１〜３０個の炭素原子をもつ脂肪族、脂環式または芳香族炭化水素であり、好ましくは１〜１５個の炭素原子をもつ脂肪族炭化水素、特に１〜１０個の炭素原子をもつ脂肪族炭化水素である。Ｘは、２〜６の整数であり、金属の酸化状態に相当する。Ｍｅは、触媒活性な金属残基、例えばスズ、亜鉛またはビスマスであり、好ましくは酸化状態がＩＩ、ＩＩＩ、ＶＩまたはＶである。例えば、酢酸スズ（ＩＩ）、オクタン酸スズ（ＩＩ）、エチルヘキサン酸スズ（ＩＩ）、ラウリン酸（ＩＩ）、またジブチル錫ジアセテートやジブチル錫ジラウレート、−ジブチル錫マレエート、ジオクチル錫ジアセテートなどの有機カルボン酸のジアルキルスズ（ＩＶ）塩、ネオデカン酸ビスマス（ＩＩＩ）、２−エチルヘキサン酸ビスマス、オクタン酸ビスマス、またはこれらの混合物を、カルボン酸金属として使用できる。
【００３３】
アミン系触媒の水溶液として使用可能なのは、例えば、１，３，５−トリス（３−ジメチルアミノプロピル）ヘキサヒドロ−ｓ−トリアジン、１，４−ジアザビシクロ［２．２．２］オクタン、１，４−エチレンピペリジン、１，８−ジアザビシクロ［５．４．０］ウンデス−７−エン、１−ジメチルアミノ−２−アミノ−２−メチルプロパン、２−（２−ジメチルアミノエトキシエチル）−２−アザノルボルナン、２−（２−ヒドロキシエトキシエチル）−２−アザノルボルナン、２−（２−ヒドロキシエチル）−２−アザノルボルナン、２，４，６−トリス（ジメチルアミノエチル）フェノール、２−ジメチルアミノエチル３−ジメチルアミノプロピルエーテル、２−エチル−２−アザノルボルナン、２−メチル−１，４−ジアザビシクロオクタン、２−メチル−２−アザノルボルナン、３−ジメチルアミノイソプロピルジイソプロパノールアミン、ビス（２−エチル−２−アザノルボルニル）エーテル、ビス（ジメチル（アミノ−ｎ−プロピル）メチルアミン、ビス（ジメチルアミノ−エチル）エーテル、ビス（ジメチルアミノプロピル）−２−ヒドロキシエチルアミン、ビス（ジメチルアミノプロピル）−２−ヒドロキシプロピルアミン、ビス（Ｎ，Ｎ−ジメチル−３−アミノプロピル）アミン、シクロヘキシルモルホリン、シクロヘキシルピペラジン、ジ（２−ヒドロキシエチル）−シクロヘキシルアミン、ジエタノールアミン、ジメチルアミノメチル−メトキシエチルメチルアミン、ジメチルアミノプロピルアミン、ジメチルベンジルアミン、ジメチルシクロヘキシルアミン、ジメチルドデシルアミン、ジメチルエタノールアミン、ヘキサメチルトリエチレンテトラミン、ヘキサメチルトリプロピルテトラミン、メチルヒドロキシエチルピペラジン、Ｎ，Ｎ，Ｎ，Ｎ，Ｎ−ペンタメチルジエチレントリアミン、Ｎ，Ｎ，Ｎ，Ｎ−テトラメチル−１，３−ブタンジアミン、Ｎ，Ｎ，Ｎ，Ｎ−テトラメチル−１，３−プロパンジアミン、Ｎ，Ｎ，Ｎ，Ｎ−テトラメチル−４，４’−ジアミノシクロヘキシルメタン、Ｎ，Ｎ，Ｎ，Ｎ−テトラメチルエチレンジアミン；Ｎ，Ｎ，Ｎ，Ｎ−テトラメチル−ｎ−ヘキシルジアミン、Ｎ，Ｎ−ジメチルアミノエチルＮ−メチル−Ｎ−ヒドロキシエチルアミノエチルエーテル、Ｎ，Ｎ−ビス−（３−アミノプロピル）エチレンジアミン、Ｎ，Ｎ−ビス−（３−ジメチルアミノプロピル）アミノ−２−プロパノールアミン、Ｎ，Ｎ−ジメチルアミノエトキシエタノール、Ｎ，Ｎ−ジメチルアミノエチルモルホリン、Ｎ，Ｎ−ジメチルアミノエチル−Ｎ−メチルエタノールアミン、Ｎ，Ｎ−ジメチルピペラジン、ビス（Ｎ−モルホリノエチル）エーテル、Ｎ−セチル−Ｎ，Ｎ−ジメチルアミン、Ｎ−ココモルホリン、Ｎ−エチルモルホリン、Ｎ−ホルミル−Ｎ，Ｎ−ジメチルブチレンジアミン、Ｎ−ヒドロキシアルキル−四級アンモニウムカルボキシレート、Ｎ−メトキシエチルモルホリン、Ｎ−メチル−ジシクロヘキシルアミン、Ｎ−メチルジエタノールアミン、Ｎ−メチルイミダゾール、Ｎ−メチルモルホリン、Ｎ−メチル−Ｎ−（２−ジメチルアミノ）エチルピペラジン、β−ジメチルアミノ−Ｎ，Ｎ−ジメチル−プロピオンアミド、トリエタノールアミン、トリエチルアミンの水溶液���または少なくとも２種のこれらのアミン系触媒を含む水溶液である。ビス（ジメチルアミノエチル）エーテル、ジメチルアミノプロピルアミン、ジメチルベンジルアミン、ジメチルシクロヘキシルアミン、ジメチルエタノールアミン、ビス（Ｎ−モルホリノエチル）エーテル、Ｎ−メチルジエタノールアミン、Ｎ−メチルイミダゾール、トリエタノールアミン、カリウムアセテート及び／又はトリエチルアミンを含む水溶液を触媒水溶液として使用することが好ましい。
【００３４】
この触媒水溶液が金属触媒またはアミン系触媒を含む場合、これらは、触媒水溶液中に、触媒水溶液の総重量に対して、合計濃度として０〜２５重量％で、より好ましくは０．０１〜２５重量％、特に好ましくは０．０５〜５重量％、特に０．１〜１重量％で含まれていることが好ましい。これは、例えば温度とポリウレタン接着剤中にすでに存在する触媒が、ポリウレタン接着剤の十分な反応性を保証するなら、本発明の触媒水溶液が触媒を含まなくてもよいことを意味する。
【００３５】
触媒水溶液の湿気硬化型ポリウレタン接着剤に対する重量比は、通常１：２〜５：１であり、好ましくは１：１〜２：１である。これは、接着される熱成形可能な硬質ポリウレタンフォームの表面積の１ｍ2あたりの塗布量の１０〜１５０ｇに相当する。
【００３６】
本発明の複合部品の製造において、第一に投入するのは、通常熱成形可能な硬質ポリウレタンフォームである。次いで、この発泡体の片面または好ましくは両面に、湿気硬化型ポリウレタン接着剤を塗布し、アルカリ金属ケイ酸塩溶液を噴霧する。次いで、このライニング材料を貼り付け、この複合物を金型中高温で、好ましくは６０〜１８０℃で、より好ましくは１００〜１５０℃で成型し、この湿気硬化型ポリウレタン接着剤を硬化させる。好ましい比率が守られれば、この加工により、熱成形可能な硬質ポリウレタンフォームの解放気孔性を損なうことなく、湿気硬化型ポリウレタン接着剤の発泡成形が行われる。
【００３７】
本発明はまた、本発明の方法で得られる複合部品を提供する。
【００３８】
本発明の複合部品は、好ましくは陸上、水上、また大気中の車両内の装備品として、より好ましくは自動車の装備品、特に天井内張りとして使用される。
【００３９】
本発明の方法は、既存の生産ラインで実施可能である。この湿気硬化型ポリウレタン接着剤中に触媒をほとんどあるいはまったく含まないため、この湿気硬化型ポリウレタンプレポリマー接着剤は、長期の貯蔵安定性を有し、室温またはやや高温で長期の加工寿命を有する。
【００４０】
驚くべきことに、本発明の方法が、好ましくも、熱成形された硬質ポリウレタンフォームの剛化をもたらすことが明らかとなった。また、本発明の方法により離型が速まり、製造設備のよりコスト効率的な利用が可能となる。
【００４１】
以下、本発明を実施例により説明する。
【００４２】
出発原料
ポリオール１：プロピレングリコールから製造したポリエーテルポリオール（ＯＨＮ：３０ｍｇ−ＫＯＨ／ｇ）で、主に第一級ＯＨ基をもつもの（組成：８０％プロピレンオキシド、２０％エチレンオキシド）  
ポリオール２：メチルポリエチレングリコール（ＯＨＮ：１１３ｍｇ−ＫＯＨ／ｇ）  
イソシアネート：高分子状ジイソシアナトジフェニルメタン（ＰＭＤＩ）  
触媒１：有機スズエステル
触媒２：ケイ酸ナトリウム、Ｍ2Ｏ：ＳｉＯ2比率：ＳｉＯ2：Ｎａ2Ｏ＝３．３：１
阻害剤１：ジグリコールビスクロロホルメート（ＤＩＢＩＳ）  
阻害剤２：オルトリン酸、８５％  
【実施例】
【００４３】
ポリウレタン接着剤の調製：  
７０重量部のＰＭＤＩと０．０１重量部の阻害剤１を攪拌槽に投入し、この初期混合物を撹拌下８０℃で加熱した。ここに、２９．６重量部の、ポリオール１とポリオール２の混合物（重量比１：２）を添加した。添加終了後、さらに１２０分間攪拌し、２５℃に冷却し、排出した。得られたポリウレタンプレポリマーのＮＣＯ含量と粘度は、それぞれ２１％と５００ｍＰａｓであった。次いで、０．０２重量部の阻害剤１と０．０３重量部の阻害剤２を添加した。
【００４４】
ポリウレタン接着剤からの発泡体の調整
９１．８重量部の上記ポリウレタン接着剤と８．２重量部の触媒２水溶液（５０％強度）を相互に混合して反応混合物を反応させて、ポリウレタンフォームを得た。このようにして、連続気泡で大きな気泡が発泡体が得られた。
【００４５】
比較例：  
ポリウレタン接着剤の調整  
実施例の方法を繰り返した。なお、０．２部の触媒１をさらに加えた。
【００４６】
ポリウレタン接着剤からの発泡体の調整
９１．８重量部の比較例のポリウレタン接着剤を８．２重量部の水と混合して反応混合物を反応させ、ポリウレタンフォームを得た。このようにして、連続気泡で粗大な気泡の発泡体が得られた。
【００４７】
実施例と比較例のポリウレタンフォーム調整用の反応混合物の反応性と、実施例と比較例のポリウレタン接着剤の粘度と水浴上で５５℃で二時間攪拌した後の粘度上昇を表１にまとめて示した。
【００４８】
【表１】
2012528743.tif 000002
【００４９】
この表は、実施例の発泡体が、所望の開放された大きな気泡構造をもち、反応速度が速いことを示している。開始時間と硬化時間の延長と上昇時間の短縮の組み合わせの結果、
加工特性の改善とサイクルタイムの短縮が得られる。また、本発明のポリウレタン接着剤は、塗布前の条件下で極めて優れた安定性（ロール安定性とよぶ）を示した。なお、これは、水浴上で５５℃で二時間の攪拌でシミュレーションした。
【００５０】
この湿気硬化型ポリウレタン接着剤により、また本発明の触媒（実施例）と比較例の触媒を用いて、天井内張りを生産する。この層構成は次のとおりである。
【００５１】
１．不織布、１９０ｇ／ｍ2、フィティサ（１．１ｍｍ）  
２．マットグラス繊維、１００±１０ｇ／ｍ2、オーウェンスコーニングベトロテックス
３．水、２５ｇ／ｍ2 
４．接着剤、１００ｇ／ｍ2 
５．発泡体、ＲＧ２０エラストフレックスＥ３９４３／１２０、１０．６ｍｍ  
６．接着剤、１００ｇ／ｍ2 
７．水、２５ｇ／ｍ2 
８．マットグラス繊維、１００±１０ｇ／ｍ2、オーウェンスコーニングベトロテックス
９．裏面がＬＤＰＥであるＰＥＴ不織布（４５ｇ／ｍ2のＰＥＴ繊維＋１５ｇ／ｍ2のＬＤ    ＰＥ）、フィティサ（０．２５ｍｍ）  
【００５２】
この材料を、１３０℃の金型中で圧縮成形にかけて、厚みを１２ｍｍとし、得られた天井内張りの剛性を、ＡＳＴＭ−Ｄ７９０−Ｊ９４９に準じて測定した。表２に、得られた天井内張りの機械的性質を示す。
【００５３】
【表２】
2012528743.tif 000003
【００５４】
実施例の完全な天井内張りの剛性（９．６Ｎ／ｍｍ2）と貯蔵弾性率（５８８１ｋＰａ）は、比較例の天井内張りより大きい。
【手続補正書】
【提出日】平成22年10月7日(2010.10.7)
【手続補正２】
【補正対象書類名】明細書
【補正対象項目名】０００１
【補正方法】変更
【補正の内容】
【０００１】
本発明は、成形可能な硬質ポリウレタンフォームを導入し、それをライニング材料に接着させることからなる複合部品の製造方法であって、用いる接着剤が触媒水溶液と接触して硬化する湿気硬化型ポリウレタン接着剤であり、用いる触媒水溶液がアルカリ金属ケイ酸塩水溶液である製造方法に関する。本発明はまた、このような方法で得られる複合部品とその複合部品の車両中での、特に天井内張りとしての利用に関する。
【手続補正３】
【補正対象書類名】明細書
【補正対象項目名】０００２
【補正方法】変更
【補正の内容】
【０００２】
塑性変形可能な硬質ポリウレタンフォーム（以下、熱成形可能な硬質ポリウレタンフォームとも呼ぶ）とその自動車の内装としての利用は既知であり、例えば、“Ｋｕｎｓｔｓｔｏｆｆｈａｎｄｂｕｃｈ，  Ｖｏｌｕｍｅ  ７，  Ｐｏｌｙｕｒｅｔｈａｎｅ”，  Ｃａｒｌ  Ｈａｎｓｅｒ  Ｖｅｒｌａｇ，  ３ｒｄ  ｅｄｉｔｉｏｎ  １９９３，  ｓｅｃｔｉｏｎ  ６．５．４．１に記載されている。本用途では、内装材の製造のために、この塑性変形可能な硬質ポリウレタンフォームが、その形成工程中でまたは形成後に、金型内で塑性変形されてライニング材料と張り合わされる。用いるライニング材料は、例えばガラス繊維マットなどの強化材及び／又は不織布などの装飾材料である。塑性変形中またはその後で、これらのライニング材料が、接着剤で通常ポリウレタン系接着剤で硬質ポリウレタンフォームに接着させられる。この大きな利点は、ライニング材料との積層が、塑性変形とともに一工程で行うことができることである。この種の塑性変形可能な硬質ポリウレタンフォームと、これらの熱成形可能な硬質ポリウレタンフォームのライニング材料との積層方法は、例えばＥＰ４３７７８７やＤＥ４３３３７９５に記載されている。
【手続補正４】
【補正対象書類名】明細書
【補正対象項目名】０００３
【補正方法】変更
【補正の内容】
【０００３】
通常、ポリウレタ系の接着剤が硬質ポリウレタンフォームとライニング材料との接着的結合に用いられる。特に湿気硬化型一成分系接着剤が、特に好ましい。その場合、未圧縮の硬質発泡体にこれらの接着剤を塗布し、この発泡体に水を噴霧して、ライニング材料と貼り合わせ、この積層物を金型中で高温で圧縮する。
【手続補正５】
【補正対象書類名】明細書
【補正対象項目名】０００４
【補正方法】変更
【補正の内容】
【０００４】
用いる湿気硬化型一成分系接着剤は、好ましくは触媒を含有するイソシアネート末端ポリウレタンプレポリマーである。例えばＥＰ４６４４８３に記載のように、この種の湿気硬化型一成分系接着剤は、スズ系触媒または第三級アミン系触媒を含む。このような接着剤の一つの欠点は、貯蔵安定性が悪く、しばしば加工寿命が短いことである。また、有機スズ化合物は毒性的に有害である。
【手続補正６】
【補正対象書類名】明細書
【補正対象項目名】０００５
【補正方法】変更
【補正の内容】
【０００５】
ＷＯ２００４／０３３５１９には、ビスマス系触媒を含む湿気硬化型ポリウレタン組成物が記載されている。ビスマス化合物は有機スズ化合物より毒性が低いが、ビスマス触媒の湿気硬化型塑性物も貯蔵安定性が低く加工寿命が短い。また、アミン系触媒やスズ系触媒、ビスマス系触媒を使用すると、閉鎖空間中に、例えば自動車の客室中に悪臭となる物質を発生させることとなる。
【手続補正７】
【補正対象書類名】明細書
【補正対象項目名】０００６
【補正方法】変更
【補正の内容】
【０００６】
自動車内部に設けられ、通常天井領域の装備品（天井内張りと呼ばれる）として用いられる塑性変形可能な硬質ポリウレタンフォームに求められる要件は、多岐にわたる。これらには一定の剛性が求められ、臭気となるいかなる有害物質も放出してはならない。天井内張りの特に重要な機能は、その音響効果への寄与である。特に重要な仕事は、空気騒音の低下である。これらの天井内張り特性の品質は、用いる塑性変形可能な硬質ポリウレタンフォームの特性と用いる接着剤とに極めて多く依存している。空気騒音をよく吸収するためには、空気透過性の優れた天井内張りが望ましい。
【手続補正８】
【補正対象書類名】明細書
【補正対象項目名】０００７
【補正方法】変更
【補正の内容】
【０００７】
したがって、本発明の目的は、熱成形可能な硬質ポリウレタンフォームとライニング材料と接着剤とからなる複合部品の製造方法であって、この接着剤が毒物学的に有害な触媒をほとんどあるいはまったく使用せずに硬化され、長期の保管及び加工寿命を有し、臭気発生レベルが低く最終製品の部品の悪臭の低下に寄与するものである製造方法を提供する。本発明のもう一つの目的は、すばらしい音響型特性をもち、客車中で悪臭問題を引き起こすことのない自動車用の装備品、特に天井内張りを提供することである。
【手続補正９】
【補正対象書類名】明細書
【補正対象項目名】０００８
【補正方法】変更
【補正の内容】
【０００８】
本発明の目的は、熱成形可能なポリウレタンフォームを導入し、それをライニング材料に接着させることからなる複合部品の製造方法であって、用いる接着剤が、触媒水溶液と接触して硬化する湿気硬化型ポリウレタン接着剤であり、用いる触媒水溶液がアルカリ金属ケイ酸塩水溶液である。製造方法により達成された。
【手続補正１０】
【補正対象書類名】明細書
【補正対象項目名】０００９
【補正方法】変更
【補正の内容】
【０００９】
この場合、用いるライニング材料は、熱成形可能な硬質ポリウレタンフォームをライニングするのに用いられる通常の材料であることが好ましい。これらの材料としては、ガラス繊維マットや、軟質発泡層、織布や編布、不織布などの織物、またこれら既存のライニング材料の組み合わせがあげられる。
【手続補正１１】
【補正対象書類名】明細書
【補正対象項目名】００２６
【補正方法】変更
【補正の内容】
【００２６】
この湿気硬化型ポリウレタン接着剤は触媒を含んでいてもよい。これらの触媒としては、例えば、２，３−ジメチル−３，４，５，６−テトラヒドロ−ピリミジンなどのアミジンや、トリエチルアミンやトリブチルアミン、ジメチルベンジルアミン、Ｎ−メチル−、Ｎ−エチル−、Ｎ−シクロヘキシルモルホリン、Ｎ，Ｎ，Ｎ’，Ｎ’−テトラメチルエチレンジアミン、Ｎ，Ｎ，Ｎ’，Ｎ’−テトラメチルブタンジアミン、Ｎ，Ｎ，Ｎ’，Ｎ’−テトラメチルヘキサンジアミン、ペンタメチルジエチレントリアミン、テトラメチルジアミノエチルエーテル、ビス（ジメチルアミノ−プロピル）尿素、ジメチルピペラジン、１，２−ジメチルイミダゾール、１−アザビシクロ［３．３．０］オクタンなどの第三級アミンがあげられ、１，４−ジアザビシクロ［２．２．２］オクタンや、トリエタノールアミンやトリイソプロパノールアミン、Ｎ−メチル−およびＮ−エチル−ジエタノールアミン、ジメチルエタノールアミンなどのアルカノールアミン化合物が好ましい。さらに可能な触媒は、有機金属化合物であり、好ましくは有機カルボン酸のスズ（ＩＩ）塩、例えば酢酸スズ（ＩＩ）やオクタン酸スズ（ＩＩ）、エチルヘキサン酸スズ（ＩＩ）、ラウリン酸スズ（ＩＩ）などの有機スズ化合物；ジブチル錫ジアセテートやジブチル錫ジラウレート、ジブチル錫マレエート、ジオクチル錫ジアセテートなどの有機カルボン酸のジブチル錫（ＩＶ）塩；ネオデカン酸ビスマス（ＩＩＩ）や２−エチルヘキサン酸ビスマス、オクタン酸ビスマスなどのカルボン酸ビスマス、またはこれらの混合物である。これらの有機金属化合物は単独で用いてもよいし、塩基性アミンと組み合わせて用いてもよい。
【手続補正１２】
【補正対象書類名】明細書
【補正対象項目名】００２７
【補正方法】変更
【補正の内容】
【００２７】
イソシアネート基を有するプレポリマーの重量に対して２重量％未満の量で、より好ましくは１重量％未満の量で触媒又は触媒混合物を使用することが好ましく、特に触媒または触媒混合物を使用しないことが好ましい。
【手続補正１３】
【補正対象書類名】明細書
【補正対象項目名】００２８
【補正方法】変更
【補正の内容】
【００２８】
本発明の複合部品の製造において、熱成形可能な硬質ポリウレタンフォームの１ｍ2当り２０〜３００ｇの、より好ましくは５０〜２００ｇの湿気硬化型ポリウレタン接着剤を使用することが好ましい。
【手続補正１４】
【補正対象書類名】明細書
【補正対象項目名】００２９
【補正方法】変更
【補正の内容】
【００２９】
この湿気硬化型ポリウレタン接着剤は、触媒水溶液と接触して硬化する。この触媒水溶液は、アルカリ金属ケイ酸塩水溶液を含む。
【手続補正１５】
【補正対象書類名】明細書
【補正対象項目名】００３０
【補正方法】変更
【補正の内容】
【００３０】
使用可能なアルカリ金属水溶液は、既知の市販の、一般式Ｍ2Ｏ・ＳｉＯ2の、通常「水ガラス」とよばれるアルカリ金属ケイ酸塩の水溶液であり、式中のＭはアルカリ金属で、Ｍ2Ｏ：ＳｉＯ2比率は変動可能である。用いるアルカリ金属がナトリウムであることが好ましい。異なるアルカリ金属ケイ酸塩の混合物の使用も可能であり、その例としては、ケイ酸ナトリウムとケイ酸カリウムの混合物で、Ｎａ2Ｏ：Ｋ2Ｏ比率が好ましくは９９．５：０．５〜２５：７５であるものがあげられる。このＭ2Ｏ：ＳｉＯ2のモル比率は、通常の範囲で変動可能であり、通常４〜０．２であり、好ましくは１．５〜３である。好ましいケイ酸ナトリウムを使用する場合、Ｎａ2Ｏ：ＳｉＯ2の重量比は、例えば１：１．６〜１：４内で変動し、好ましくは１：２〜１：３．５で、特に１：２〜１：３．３で変動する。
【手続補正１６】
【補正対象書類名】明細書
【補正対象項目名】００３１
【補正方法】変更
【補正の内容】
【００３１】
アルカリ金属ケイ酸塩の水溶液中での濃度は、粘度または望ましい水分率などの特定の要件に応じて決定できるが、水溶液中のアルカリ金属ケイ酸塩濃度は、通常は０．０１〜８０重量％であり、好ましくは０．１〜８０重量％、より好ましくは１０〜５０重量％、特に１５〜３５重量％である。なお、飽和していないアルカリ金属ケイ酸塩溶液を使用することが好ましい。このような溶液は、飽和アルカリ金属ケイ酸塩溶液に水を加えて得られる。
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】変更
【補正の内容】
【００３５】
触媒水溶液の湿気硬化型ポリウレタン接着剤に対する重量比は、通常１：２〜５：１であり、好ましくは１：１〜２：１である。これは、接着される熱成形可能な硬質ポリウレタンフォームの表面積の１ｍ2あたりの塗布量の１０〜１５０ｇに相当する。
【手続補正２１】
【補正対象書類名】明細書
【補正対象項目名】００３６
【補正方法】変更
【補正の内容】
【００３６】
本発明の複合部品の製造において、第一に投入するのは、通常熱成形可能な硬質ポリウレタンフォームである。次いで、この発泡体の片面または好ましくは両面に、湿気硬化型ポリウレタン接着剤を塗布し、アルカリ金属ケイ酸塩溶液を噴霧する。次いで、このライニング材料を貼り付け、この複合物を金型中高温で、好ましくは６０〜１８０℃で、より好ましくは１００〜１５０℃で成型し、この湿気硬化型ポリウレタン接着剤を硬化させる。好ましい比率が守られれば、この加工により、熱成形可能な硬質ポリウレタンフォームの解放気孔性を損なうことなく、湿気硬化型ポリウレタン接着剤の発泡成形が行われる。
【手続補正２２】
【補正対象書類名】明細書
【補正対象項目名】００４９
【補正方法】変更
【補正の内容】
【００４９】
この表は、実施例の発泡体が、所望の開放された大きな気泡構造をもち、反応速度が速いことを示している。開始時間と硬化時間の延長と上昇時間の短縮の組み合わせの結果、
加工特性の改善とサイクルタイムの短縮が得られる。また、本発明のポリウレタン接着剤は、塗布前の条件下で極めて優れた安定性（ロール安定性とよぶ）を示した。なお、これは、水浴上で５５℃で二時間の攪拌でシミュレーションした。
【手続補正２３】
【補正対象書類名】明細書
【補正対象項目名】００５０
【補正方法】変更
【補正の内容】
【００５０】
この湿気硬化型ポリウレタン接着剤により、また本発明の触媒（実施例）と比較例の触媒を用いて、天井内張りを生産する。この層構成は次のとおりである。
【手続補正２４】
【補正対象書類名】明細書
【補正対象項目名】００５１
【補正方法】変更
【補正の内容】
【００５１】
１．不織布、１９０ｇ／ｍ2、フィティサ（１．１ｍｍ）  
２．マットグラス繊維、１００±１０ｇ／ｍ2、オーウェンスコーニングベトロテックス
３．水、２５ｇ／ｍ2 
４．接着剤、１００ｇ／ｍ2 
５．熱成形可能な硬質ポリウレタン発泡体、ＲＧ２０エラストフレックスＥ３９４３／１    ２０、１０．６ｍｍ  
６．接着剤、１００ｇ／ｍ2 
７．水、２５ｇ／ｍ2 
８．マットグラス繊維、１００±１０ｇ／ｍ2、オーウェンスコーニングベトロテックス
９．裏面がＬＤＰＥであるＰＥＴ不織布（４５ｇ／ｍ2のＰＥＴ繊維＋１５ｇ／ｍ2のＬＤ    ＰＥ）、フィティサ（０．２５ｍｍ）  
【手続補正２５】
【補正対象書類名】明細書
【補正対象項目名】００５２
【補正方法】変更
【補正の内容】
【００５２】
この材料を、１３０℃の金型中で圧縮成形にかけて、厚みを１２ｍｍとし、得られた天井内張りの剛性を、ＡＳＴＭ−Ｄ７９０−Ｊ９４９に準じて測定した。表２に、得られた天井内張りの機械的性質を示す。
【手続補正２６】
【補正対象書類名】明細書
【補正対象項目名】００５３
【補正方法】変更
【補正の内容】
【００５３】
【表２】
2012528743.tif 000004
【手続補正２７】
【補正対象書類名】明細書
【補正対象項目名】００５４
【補正方法】変更
【補正の内容】
【００５４】
実施例の完全な天井内張りの剛性（９．６Ｎ／ｍｍ2）と貯蔵弾性率（５８８１ｋＰａ）は、比較例の天井内張りより大きい。
【手続補正２８】
【補正対象書類名】特許請求の範囲
【補正対象項目名】全文
【補正方法】変更
【補正の内容】
【特許請求の範囲】
【請求項１】
熱成形可能な硬質ポリウレタンフォームとライニング材料から複合部品を製造する方法であって、熱成形可能な硬質ポリウレタンフォームを導入し、これをライニング材料に接着させることからなり、用いる接着剤が触媒水溶液と接触して硬化する湿気硬化型ポリウレタン接着剤であり、用いる触媒水溶液がアルカリ金属ケイ酸塩水溶液である方法。
【請求項２】
用いるアルカリ金属ケイ酸塩がケイ酸ナトリウムである請求項１に記載の方法。
【請求項３】
上記アルカリ金属ケイ酸水塩溶液が０．１〜８０重量％のアルカリ金属ケイ酸塩を含む請求項１または２に記載の方法。
【請求項４】
上記触媒水溶液が、１０〜１５０ｇ／ｍ2−熱成形可能な硬質ポリウレタンフォームの量で塗布される請求項１〜３のいずれか一項に記載の方法。
【請求項５】
上記湿気硬化型ポリウレタン接着剤が、湿気硬化型ポリウレタン接着剤の総重量に対して少なくとも８０重量％の、化学量論的に過剰の芳香族イソシアネートを、少なくとも二個のイソシアネート反応性基を有する比較的高分子量の化合物と、必要なら一個のみのイソシアネート反応性基をもつ化合物と、さらに必要なら鎖延長剤及び／又は架橋剤とを混合させて得られるイソシアネート末端プレポリマーを含む請求項１〜４のいずれか一項に記載の方法。
【請求項６】
上記イソシアネート末端プレポリマーのＮＣＯ含量が５〜３０重量％である請求項５に記載の方法。
【請求項７】
上記接着剤の硬化に、アルカリ金属ケイ酸塩水溶液以外の触媒が使われない請求項１〜６のいずれか一項に記載の方法。
【請求項８】
上記湿気硬化型ポリウレタン接着剤が、２０〜３００ｇ／ｍ2−熱成形可能な硬質ポリウレタンフォームの量で使用される請求項１〜７のいずれか一項に記載の方法。
【請求項９】
上記熱成形可能なポリウレタンフォームと上記ライニング材料と上記湿気硬化型ポリウレタン接着剤が、金型温度が６０〜１８０℃である金型中で貼り付けられる請求項１〜８のいずれか一項に記載の方法。
【請求項１０】
請求項１〜９のいずれか一項に記載の方法で得られる複合部品。
【請求項１１】
請求項１０に記載の複合部品の車両中での利用。
【国際調査報告】
2012528743.tif 000005
2012528743.tif 000006
2012528743.tif 000007
2012528743.tif 000008
2012528743.tif 000009
2012528743.tif 000010